Article verrier transparent pour vitrage antisolaire, comprenant au moins un substrat de verre muni sur au moins une de ses faces d'un revêtement constitué par un empilement de couches, ledit empilement comprenant la succession de couches suivantes, à partir de la surface dudit substrat : - une couche comprenant un nitrure d’au moins un élément choisi parmi Si, Al, ledit nitrure comprenant éventuellement Zr, d’épaisseur physique comprise entre 1 et 25 nm, de préférence entre 5 et 20 nm, - une couche absorbant les infrarouges, constitué par un matériau comprenant du niobium ou par un matériau comprenant du nickel et du chrome, d’épaisseur physique comprise entre 1 et 20 nm, de préférence entre 5 et 15 nm, - une couche dont l’épaisseur optique est comprise entre 60 et 100 nm, de préférence entre 65 et 95 nm, comprenant un nitrure d’au moins un élément choisi parmi Si, Al, ledit nitrure comprenant en outre Zr, au contact de la couche absorbant les infrarouges, d’indice de réfraction à 550 nm supérieur à 2,2 ou un ensemble de couches dont l’épaisseur optique totale est comprise entre 60 et 100 nm, de préférence entre 65 et 95 nm, ledit ensemble comprenant ou étant constitué par une couche comprenant un nitrure d’au moins un élément choisi parmi Si, Al, ledit nitrure comprenant éventuellement Zr, au contact de la couche absorbant les infrarouges et par une couche d’un matériau diélectrique d’indice de réfraction à 550 nm supérieur à 2,2, d’épaisseur physique supérieure ou égale à 15 nm, de préférence d’épaisseur physique supérieure ou égale à 20 nm, - de préférence une couche d’un matériau diélectrique d’indice de réfraction à 550 nm inférieur à 1,6, d’épaisseur physique comprise entre 1 et 25 nm, de préférence entre 5 et 20 nm, - éventuellement une couche de protection d’un oxyde de titane, d’un oxyde de zirconium ou d’un oxyde de titane et de zirconium, d’épaisseur physique comprise entre 1 et 5 nm de préférence entre 1 et 3 nm. Article verrier selon la revendication 1, dans lequel l’empilement ne comprend qu’une couche absorbant les IR. Article verrier selon l’une des revendications précédentes, dans lequel la succession de couches comprend ladite couche d’un matériau diélectrique d’indice de réfraction à 550 nm inférieur à 1,6, et dans lequel ladite couche d’un matériau diélectrique d’indice de réfraction à 550 nm supérieur à 2,2 a une épaisseur physique de préférence au moins 1,5 fois supérieure à ladite couche d’un matériau diélectrique d’indice de réfraction à 550 nm inférieur à 1,6. Article selon l’une des revendications précédentes, dans lequel la couche d’un matériau diélectrique d’indice de réfraction à 550 nm supérieur à 2,2, d’épaisseur supérieure à 15 nm et la couche d’un matériau diélectrique d’indice de réfraction à 550 nm inférieur à 1,6 ont une épaisseur physique cumulée totale comprise entre 25 et 50 nm, de préférence entre 25 et 35 nm. Article selon l’une des revendications précédentes dans lequel les couches comprenant un nitrure d’au moins un élément choisi parmi Si, Al, et comprenant éventuellement Zr, sont au contact de la couche absorbante. Article selon l’une des revendications précédentes dans lequel le matériau diélectrique d’indice de réfraction à 550 nm supérieur à 2,2 dans ledit ensemble de couches comprend un oxyde d’au moins un élément choisi parmi le titane, le niobium, le zirconium ou leur mélange, en particulier comprend de l’oxyde de titane, de l’oxyde de niobium, de l’oxyde de zirconium, ou un nitrure de silicium et de zirconium ou un nitrure de silicium, d’aluminium et de zirconium. Article selon l’une des revendications précédentes dans lequel le matériau diélectrique d’indice de réfraction à 550 nm inférieur à 1,6 comprend de l’oxyde de silicium ou un oxynitrure de silicium, de préférence un oxyde de silicium. Article selon l’une des revendications précédentes dans lequel le matériau constituant la couche absorbante est choisi parmi un matériau comprenant, et de préférence constitué essentiellement par du niobium ou du nitrure de niobium, de préférence par du nitrure de niobium. Article selon l’une des revendications précédentes dans lequel le matériau constituant la couche absorbante est choisi parmi le niobium ou un alliage de niobium avec au moins un autre métal, le niobium représentant au moins 50% des atomes métalliques présents dans ledit matériau, de préférence représentant au moins 80% des atomes métalliques présents dans ledit matériau. Article selon l’une des revendications 1 à 8 dans lequel dans lequel le matériau constituant la couche absorbante comprend un nitrure de niobium ou un nitrure de niobium et d’au moins un autre métal, le niobium représentant au moins 50% des atomes métalliques présents dans ledit matériau, de préférence représentant au moins 80% des atomes métalliques présents dans ledit matériau. Article selon l’une des revendications 1 à 7 dans lequel dans lequel le matériau constituant la couche absorbante comprend un alliage de nickel et de chrome ou un nitrure d’un alliage de nickel et de chrome, dans lequel le ratio atomique Ni/Cr varie entre 2 et 9, de préférence entre 3 et 5. Article selon l’une des revendications précédentes dans lequel l’empilement est uniquement constitué par les couches décrites dans lesdites revendications. Article selon l’une des revendications précédentes, dans lequel l’empilement comprend ou est constitué par la succession des couches suivantes, chaque couche étant au contact direct de la suivante, à partir de la surface dudit substrat: SiN/CA/SiN/TiO/ de préférence SiO/ éventuellement TiO, ZrO ou TiZrO dans lequel SiN désigne des couches comprenant du nitrure de silicium, CA désigne la couche absorbante, en particulier une couche de nitrure de niobium ou de niobium, SiO désigne une couche comprenant de l’oxyde de silicium, TiO désigne une couche comprenant un oxyde de titane, ZrO désigne une couche comprenant un oxyde de zirconium et TiZrO désigne une couche comprenant un oxyde de titane et de zirconium. Article selon l’une des revendications 1 à 12, dans lequel l’empilement comprend ou est constitué par la succession des couches suivantes, chaque couche étant au contact direct de la suivante, à partir de la surface dudit substrat: SiN/CA/SiN/NbO/ de préférence SiO /éventuellement TiO, ZrO ou TiZrO, dans lequel SiN désigne des couches comprenant du nitrure de silicium, CA désigne la couche absorbante, en particulier une couche de nitrure de niobium ou de niobium, SiO désigne une couche comprenant de l’oxyde de silicium, NbO désigne une couche comprenant de l’oxyde de niobium, TiO désigne une couche comprenant un oxyde de titane, ZrO désigne une couche comprenant un oxyde de zirconium et TiZrO désigne une couche comprenant un oxyde de titane et de zirconium. Article selon l’une des revendications 1 à 12, dans lequel l’empilement comprend ou de préférence est constitué par la succession des couches suivantes, chaque couche étant au contact direct de la suivante et à partir de la surface dudit substrat : SiN/CA/SiN/ SiZrN/ de préférence SiO/éventuellement TiO, ZrO ou TiZrO dans lequel SiN désigne des couches comprenant du nitrure de silicium, CA désigne la couche absorbante, en particulier une couche de nitrure de niobium ou de niobium, SiO désigne une couche comprenant de l’oxyde de silicium, SiZrN désigne une couche comprenant un nitrure de silicium et de zirconium, TiO désigne une couche comprenant un oxyde de titane, ZrO désigne une couche comprenant un oxyde de zirconium et TiZrO désigne une couche comprenant un oxyde de titane et de zirconium. Article selon l’une des revendications 1 à 12, dans lequel l’empilement comprend ou de préférence est constitué par la succession des couches suivantes, chaque couche étant au contact direct de la suivante et à partir de la surface dudit substrat : SiN/CA/ SiZrN/ de préférence SiO/éventuellement TiO, ZrO ou TiZrO dans lequel SiN désigne des couches comprenant du nitrure de silicium, CA désigne la couche absorbante, en particulier une couche de nitrure de niobium ou de niobium, SiO désigne une couche comprenant de l’oxyde de silicium, SiZrN désigne une couche comprenant un nitrure de silicium et de zirconium, TiO désigne une couche comprenant un oxyde de titane, ZrO désigne une couche comprenant un oxyde de zirconium et TiZrO désigne une couche comprenant un oxyde de titane et de zirconium. Article selon l’une des revendications précédentes, caractérisé en ce que l’empilement ne comprend pas de couches à base d’Ag, Au, Pt, Cu, Ni ou d’acier inoxydable.